FR 2680774 A1 19930305 FR 9110690 A 19910828 L'invention a trait à un procédé de synthèse de zéolithes à charpente aluminosilicate appartenant à la famille structurale de la faujasite Elle concerne encore les produits obtenus et leur application en adsorption et catalyse. Les zéolithes sont des tectosilicates cristallisés. Les structures sont constituées par des assemblages de tétraèdres TO 4 formant une charpente tridimensionnelle par la mise en commun des atomes d'oxygène Dans les zéolithes du type aluminosilicate qui sont les plus communes, T représente le silicium tétravalent ainsi que l'aluminium trivalent La charpente tridimensionnelle précitée présente des cavités et canaux qui possèdent des dimensions moléculaires et accueillent les cations compensant le déficit de charge lié à la présence de l'aluminium trivalent dans les tétraèdres TO 4, lesdits cations étant généralement échangeables. D'une manière générale, la composition des zéolithes peut être représentée par la formule brute (M 2/n O, Y 2031 x Z 02) à l'état déshydraté et calciné Dans cette formule Z et Y désignent respectivement les éléments tétravalents et trivalents des tétraèdres TO 4, M représente un élément électropositif de valence N tel qu'un métal alcalin ou alcalinoterreux et constitue le cation de compensation et x est un nombre pouvant varier de 2 à théoriquement l'infini auquel cas la zéolithe est une silice. Chaque type de zéolithe possède une structure microporeuse distincte La variation des dimensions et formes des micropores d'un type à l'autre, entraîne des30 changements dans les propriétés adsorbantes Seules les molécules ayant certaines dimensions et formes sont capables d'entrer dans les pores d'une zéolithe particulière En raison de ces caractéristiques remarquables les zéolithes conviennent tout particulièrement pour la purification ou la35 séparation de mélanges gazeux ou liquides comme, par exemple, la séparation d'hydrocarbures par adsorption sélective. La composition chimique, avec en particulier la nature des éléments présents dans les tétraèdres TO 4 et la nature des cations de compensation échangeables, est également un facteur important intervenant dans la sélecti- vité de l'adsorption et surtout dans les propriétés catalytiques de ces produits Ils sont utilisés comme catalyseurs ou supports de catalyseurs dans le craquage, le reformage et la modification d'hydrocarbures ainsi que dans l'élaboration de nombreuses molécules. De nombreuses zéolithes existent dans la nature, ce sont des aluminosilicates dont les disponibilités et les propriétés ne répondent pas toujours aux exigences des applications industrielles De ce fait, la recherche de produits ayant des propriétés nouvelles a conduit à la synthèse d'une grande variétés de zéolithes parmi lesquelles on peut signaler la zéolithe A (US-A-2882243), la zéolithe X (US-A-2882244), la zéolithe Y (US-A-3130007). Les zéolithes de la famille structurale de la faujasite sont caractérisées par une structure de charpente tridimensionnelle qui peut être décrite à partir de l'assemblage de modules appelés cube-octaèdres Chacun de ces modules est constitué de 24 tétraèdres contenant les éléments Si et Al dans notre cas et pontés par l'oxygène selon le principe décrit plus haut Dans le cube-octaèdre, les tétraèdres sont liés de manière à former huit cycles à six tétraèdres et six cycles à quatre tétraèdres. Chaque cube-octaèdre est relié en coordinance tétraédrique, à travers quatre cycles à six tétraèdres, à quatre cube-octaèdres voisins. Il est commode, pour montrer les relations qui unissent les différents membres de la famille structurale, de considérer des plans structuraux dans lesquels les cube- octaèdres sont disposés aux sommets d'un réseau plan d'hexagones Chaque cube-octaèdre est aussi relié à trois voisins dans le plan structural. La quatrième direction de liaison est dirigée alternativement de part et d'autre du plan structural et permet de relier les cube-octaèdres entre plans structuraux voisins et parallèles. Tous les solides appartenant à la famille structurale de la faujasite possèdent des canaux intercon- nectés d'environ 0,8 nm de diamètre Ainsi la faujasite est une zéolithe à charpente aluminosilicate dont la structure correspond à l'empilement de trois plans structuraux distincts, ABC correspondant à une structure de symétrie cubique. On peut obtenir, par synthèse à partir d'un gel aluminosilicate des composés de la même structure que la faujasite. Le procédé général de synthèse des zéolithes à charpente aluminosilicate appartenant à la famille struc- turale de la faujasite consiste en une cristallisation hydrothermale de gels aluminosilicates sodiques de compo- sitions particulières et renfermant un agent structurant consistant en un cation métallique. Plus précisément un tel procédé consiste à réaliser tout d'abord un mélange réactionnel ayant un p H supérieur à et renfermant de l'eau, une source de silicium tétra- valent, une source d'aluminium trivalent, une source d'ions hydroxydes sous la forme d'une base forte, une source de cations métalliques Mn+, N étant la valence de M, de manière à obtenir un gel aluminosilicate ayant la composition voulue pour permettre sa cristallisation en un composé de la famille structurale de la faujasite, puis à maintenir le gel obtenu, directement ou après murissement préalable, à une température au plus égale à 1500 C et sous une pression au moins égale à la pression autogène du mélange constitué par ledit gel pendant une durée suffisante pour effectuer la cristallisation de ce gel. Comme indiqué plus haut, un tel procédé ne permet pas de synthétiser des zéolithes à charpente aluminosilicate ayant la structure de symétrie cubique de la faujasite et un rappport Si/Al supérieur à 3. La demande de brevet français N* 89 11949 décrit la synthèse de zéolithes de la famille structurale de la faujasite caractérisée par des rapports Si/Al pouvant être supérieur à 3, en utilisant comme structurant des éthers monométhyliques de polyéthylène glycol. On a maintenant trouvé que les polyoxaalkyl et/ou polyoxaarylamines ont la propriété d'orienter la cristallisation des gels aluminosilicates vers des zéolithes de la famille structurale de la faujasite caractérisées par des rapports Si/Al pouvant être supérieurs à 3 Ces molécules apportent un effet stabilisant important, qui permet de diminuer la concentration des ions hydroxydes dans le milieu de synthèse, ce qui a pour effet l'obtention d'un rapport Si/Al plus élevé et une amélioration substantielle du rendement. L'invention a donc pour objet un procédé de préparation de zéolithes à charpente aluminosilicate appartenant à la famille structurale de la faujasite et présentant un rapport Si/Al supérieur à 1 et pouvant dépasser 3, ledit procédé étant du type dans lequel on réalise tout d'abord un mélange réactionnel ayant un p H supérieur à 10 et renfermant de l'eau, une source de silicium tétravalent, une source d'aluminium trivalent, une source d'ions hydroxydes sous la forme d'une base forte et un agent structurant ST de manière à obtenir un gel aluminosilicate, ayant la composition voulue pour permettre sa cristallisation en un composé de la famille structurale de la faujasite, puis on maintient le gel obtenu, éventuellement après murissement préalable, à une température au plus égale à 1500 C et sous une pression au moins égale à la pression autogène du mélange-constitué par ledit gel pendant une durée suffisante pour effectuer la cristallisation de ce gel en un précurseur de la zéolithe consistant en la zéolithe emprisonnant l'agent structurant ST dans ses cavités et l'on soumet ledit précurseur à une calcination pour détruire l'agent structurant et produire la zéolithe, et il se caractérise en ce que l'agent structurant ST consiste en au moins un composé choisi parmi les polyoxaalkyl et/ou polyoxaarylamines de formule générale: H( 3-y)N l(Cm H 2 m_l X-o)n Rj y (I) dans laquelle X désigne un atome d'hydrogène, un radical -OH ou un groupement alkyle ou aryle, qui peut être différent d'un motif à l'autre, R représente un atome d'hydrogène ou un radical alkyle en Cl à C 3 et qui peut être différent d'une chaine à l'autre, m est égal à 2 ou 3 et peut être différent d'un motif à l'autre, N est un nombre allant de 1 à 4 et y un nombre allant de 1 à 3. Avantageusement la quantité d'agent structurant ST présente dans le mélange réactionnel destiné à former le gel est telle que le rapport molaire ST: Al III aille de 0,4 à 4, ledit rapport allant de préférence de 0,5 à 3. En particulier, les ingrédients constituant le mélange réactionnel donnant naissance au gel aluminosilicate sont utilisés de telle sorte que ledit gel ait, en termes de rapports molaires, la composition suivante: Intervalles Intervalles avantageux préférés Si IV: Al III 2 à 20 4 à 10 OH: Al III 2 à 12 3 à 10 ST: Al III 0,4 à 4 0,5 à 3 H 20: Al III 40 à 200 50 à 150 Des exemples d'agents structurants répondant à la formule donnée précédemment sont tels que tris ( 3,6-dioxaheptyl) amine de formule (CH 30 CH 2 CH 20 CH 2 CH 2)3 N tris ( 3,6-dioxaoctyl) amine de formule (C 2 H 50 CH 2 CH 20 CH 2 CH 2)3 N tris l 5-( 2-methoxyphenoxy)-3 oxapentyll amine de formule (CH 3 O(C 6 H 4)ar O CH 2 CH 2 OCH 2 CH 2)3 N bis ( 3,6 dioxaheptyl) amine de formule (CH 30 CH 2 CH 20 CH 2 CH 2)2 NH bis ( 3,6-dioxaoctyl) amine de formule (C 2 H 50 CCH 2 H 20 CH 2 CH 2)2 NH L'utilisation d'agents structurants selon l'invention conduit à l'obtention de zéolithes ayant la structure de symétrie cubique de la faujasite. Parmi les sources de silicium tétravalent Si IV utilisables dans la préparation du mélange réactionnel, destiné à former le gel aluminosilicate, on peut citer les silices solides finement divisées sous forme d'hydrogels, d'aérogels ou de suspensions colloïdales, les silicates hydrosolubles tels que les silicates alcalins comme le silicate de sodium, les esters siliciques hydrolysables tels que les orthosilicates de tétraalcoyles de formule Si(OR)4 dans laquelle R désigne un alcoyle en Cl à C 4 tel que méthyle et éthyle. La source de silicium est mise en oeuvre sous la forme d'une solution aqueuse vraie, cas des silicates hydrosolubles, ou bien d'une suspension aqueuse qui peut être colloidale, cas des silices finement divisées. Conviennent comme sources d'aluminium trivalent Al III, les sels d'aluminium tels que sulfate, nitrate, chlorure, fluorure, acétate, les oxydes et hydroxyoxydes d'aluminium, les aluminates et notamment les aluminates alcalins tels que l'aluminate, de sodium, les esters d'aluminium tels que les aluminium trialcoxydes de formule Al (OR)3 dans laquelle R désigne un radical alcoyle en C 1 à C 4 tel que méthyle, éthyle ou propyle. La source d'ions hydroxydes est choisie parmi les bases fortes minérales, notamment hydroxydes des métaux alcalins du groupe IA de la Classification Périodique des Eléments et hydroxydes des métaux alcalinoterreux Ca, Sr et Ba, et les bases fortes organiques, notamment hydroxydes d'ammoniums quaternaires la préférence allant aux bases minérales notamment à la soude Na OH. Le mélange réactionnel destiné à former le gel d'aluminosilicate peut encore renfermer des cations Mn+ d'au moins un métal M, de valence n, autre que les métaux dont les hydroxydes sont des bases fortes en quantité globale telle que le rapport molaire Mn+:Ala III soit au plus égal à 0,4 et de préférence au plus égal à 0,3 Lesdits cations Mn+ sont introduits dans ledit mélange réactionnel sous la forme de sels tels que sulfates, nitrates, chlorures ou acétates ou bien encore sous la forme d'oxydes. Le mélange des ingrédients constituant le mélange réactionnel destiné à former le gel d'aluminosilicate peut être réalisé dans un ordre quelconque. Avantageusement on effectue ledit mélange en préparant tout d'abord, à température ambiante, une solution aqueuse basique renfermant une base forte, l'agent structurant ST et les cations Mn+ s'ils sont utilisés, puis en incorporant à cette solution une solution aqueuse de la source de d'aluminium trivalent et une solution aqueuse ou une suspension, colloïdale ou non, de la source de silicium tétravalent Le p H du mélange réactionnel, dont la valeur est supérieure à 10, est de préférence proche de 13,5 Avant de procéder à la cristallisation du gel, on peut ajouter au milieu réactionnel destiné à former ledit gel, des germes de cristallisation en quantité allant avantageusement de 0,1 % à % en poids du milieu réactionnel. Les germes peuvent être produits par broyage d'une zéolithe de type faujasite, c'est-à-dire de même nature que la phase cristalline à produire En l'absence d'ajout de germes, il est avantageux de soumettre le gel d'aluminosilicate, formé à partir du mélange réactionnel, à un murissement, dans une enceinte fermée, à une température inférieure à la température de cristallisation pendant une durée pouvant aller d'environ 6 heures à environ 8 jours. Ledit murissement peut être réalisé en statique ou sous agitation La cristallisation du gel d'aluminosilicate, avec ou sans germe-, s'effectue en chauffant le mélange réactionnel à une température au plus égale à 1500 C et de préférence allant de 900 C à 1200 C et sous une pression correspondant au moins à la pression autogène du mélange réactionnel formant le gel La durée du chauffage nécessaire à la cristallisation dépend de la composition du gel et de la température de cristallisation Elle se situe généralement entre 2 heures et 30 jours. Les cristaux obtenus, désignés par précurseurs de la zéolithe et consistant en la zéolithe emprisonnant l'agent structurant et l'eau d'hydratation des cations dans ses pores et cavités, sont séparés du milieu de cristallisation par filtration, puis lavés à l'eau distillée ou désionisée jusqu'à obtenir des eaux de lavage peu basiques, c'est-à- dire dont le p H est inférieur à 9 Les cristaux lavés sont ensuite séchés en étuve à une température comprise entre5 50 C et 1000 C et de préférence vers 70 C. La zéolithe est obtenue à partir des cristaux du précurseur en soumettant lesdits cristaux à une calcination, à une température supérieure à 300 'C et de préférence comprise entre 400 C et 7000 C pendant une durée suffisante pour éliminer l'agent structurant et l'eau d'hydratation des cations contenus dans le précurseur. Comme indiqué précédemment, les zéolithes préparées par le procédé selon l'invention possèdent des rapports Si/Al supérieurs à 1 et pouvant dépasser 3 et présentent une15 structure de symétrie cubique du type de celle de la faujasite. La caractérisation des produits selon l'invention, à savoir les précurseurs issus de la cristallisation et les zéolithes proprement dites résultant de la calcination des précurseurs, peut se faire en utilisant les techniques suivantes: Microscopie électronique Au microscope électronique, les produits de structure cubique se présentent sous des formes compatibles avec la symétrie cubique (par exemple octaèdres réguliers). Diagramme de diffraction des rayons X: Ce diagramme de diffraction est obtenu au moyen d'un diffractomètre en utilisant la méthode classique des poudres avec le rayonnement K" du cuivre.30 Un étalon interne permet de déterminer précisément les valeurs des -angles 20 associés aux pics de diffraction. Les différentes distances interréticulaires (dhkl) caractéristiques de l'échantillon, sont calculées à partir de la relation de BRAGG. L'estimation de l'erreur de mesure L (dhkl) sur dhkl se calcule, en fonction de l'erreur absolue c ( 2 e) affectée à la mesure de 28, par la relation de BRAGG. En présence d'un étalon interne, cette erreur est minimisée et prise couramment égale à + 0,05 L'intensité relative I/Io affectée à chaque dhkl est estimée à partir de la hauteur du pic de diffraction correspondant On utilise5 une échelle de symboles pour caractériser cette intensité relative comme suit: FF=très forte, F=forte, m F=moyennement forte, m=moyenne mf=moyennement faible, f=faible, ff=très faible. Thermogramme:10 Les thermogrammes réalisés sur les échantillons de produits permettent de quantifier le nombre de molécules d'agent structurant et le nombre de molécules d'eau qui sont contenues dans une maille de la structure. RMN du carbone 13:15 La RMN du carbone 13 en polarisation croisée avec rotation à l'angle magique réalisée sur des échantillons du précurseur permet de confirmer la présence de l'agent structurant dans les cavités du produit. Détermination du rapport Si:Al Elle peut être réalisée en faisant appel à l'une des techniques suivantes: analyse chimique RMN du Silicium 29 diffraction des rayons X Les zéolithes selon l'invention de type faujasite ont une structure cubique présentant une valeur du paramètre a de la maille cubique comprise entre 2,4 et 2,5 nm, on peut donner à ces zéolithes cubiques la formule suivante ramenée à une maille (assemblage de 192 tétraèdres) q+ n+ x- (v M 1) (w M) ((Si O 2)192-x (Al O 2)x), (ZH 20) avec dans cette formule Mq+ désignant un cation q-valent d'un métal du groupe I A de la Classification Périodique des Eléments (q=l) ou d'un métal alcalinoterreux choisi parmi Ca, Sr et Ba (q= 2) ou un cation monovalent renfermant de l'azote (q=l), notamment ammonium ou ammonium quaternaire, Mn+ représentant un cation métallique de valence N autre qu'un cation Mq+ Y x z, W et v étant des 1 nombres tels que 34 500 C pendant 4 heures. Dans la colonne des dhkl on a donné les valeurs moyennes des distances interréticulaires Chacune de ces valeurs doit être affectée de l'erreur de mesure A (dhkl) comprise entre + 0,1 et + 0,004. Les variations qui peuvent être observées par rapport à ces valeurs moyennes sont essentiellement liées à la nature des cations de compensation et au rapport Si/Al de la zéolithe Les mêmes remarques s'appliquent aux intensités relatives I/Io. TABLEAU I Diagramme de diffraction des rayons X des zéolithes après calcination 2 i (degrés) dhkl ( 10-1 nm) I/Io hkl 6,29 14,04 0,2 FF 111 ,23 8,63 m F 220 11,99 7,37 m F 311 12,52 7,06 ff 222 ,75 5,61 0,1 F 331 17,72 5,00 ff 422 18,79 4,72 m F 511 ,47 4,33 m F 440 21,43 4,14 f 531 21,75 4,08 ff 442 22,91 3,87 F 620 23,75 3,74 F 533 24,03 3,70 mf 622 ,08 3,54 f 444 ,90 3,44 mf 551 27,16 3,280 0,02 m F 642 27,88 3,197 m 731 29,75 3,000 m 733 ,86 2,894 mf 660/822 31,51 2,836 F 555/751 32,56 2,747 m F 840 33,19 2, 696 m F 753/911 33,85 2,645 f 842 34,20 2,619 m 664 34, 80 2,575 mf 931 ,77 2,508 f 844 37,27 2,410 f 862 37,84 2,375 mf 951 38,01 2,365 mf 666 Les précurseurs de zéolithes qui sont produits lors de l'étape de cristallisation du procédé selon l'invention et dont la calcination conduit aux zéolithes dont les formules ont été définies plus haut, sont des aluminosilicates cristallins présentant un rapport Si:Al supérieur à 1 et pouvant dépasser 3, qui ont la structure cubique de la faujasite correspondant à un diagramme de diffraction des rayons X comparable à celui donné dans le tableau II et qui possèdent des cavités emprisonnant des molécules de structurant ST, qui sont choisies parmi les polyoxaalkyl et/ou polyoxyaarylamines de formule générale (M). TABLEAU II Diagramme de diffraction des rayons X du zéolithique précurseur 2 8 (degrés) dhkl ( 10-1 nm) I/Io hkl 14,06 0,2 8,65 7,37 7,07 ,63 0,1 4,99 4,73 4,34 4,15 4,09 3,88 3,74 3,70 3,54 3,44 3,284 0,02 3,200 3,003 2,898 2,839 2,749 2,699 2,647 2,621 2,578 2,510 2,412 2,367 2,366 6,28 ,26 11,97 12,51 ,73 17,75 18,77 ,44 21,40 21,69 22,87 23,73 24,00 ,07 ,85 27,12 27,85 29,72 ,83 31,48 32,54 33,15 33,82 34,17 34,76 , 73 37,24 37,80 37,98 FF m F m F ff F f m F m F f ff F F mf ff mf m F mf m m F F m F m F Mf m mf f ff mf mf 660/822 555/751 753/911 Les zéolithes obtenues par le procédé selon l'invention sont utilisables dans les mêmes types d'appli- cation que les zéolithes de structure similaire et de rapport Si: Al comparable ou inférieur préparées par des méthodes voisines ou différentes. Ainsi les zéolithes obtenues selon l'invention conviennent comme adsorbant pour effectuer l'adsorption sélective de molécules dont les dimensions sont inférieures à 0,8 nm ou encore, après avoir été soumises à des réactions d'échange avec des cations divers, comme catalyseurs ou composantes de catalyseurs utilisables dans les réactions de conversion catalytique de composés organiques et notamment de composés hydrocarbonés Par exemple, par traitement d'échange avec des cations ammonium suivi d'une calcination on obtient la forme protonée de la zéolithe Cette forme ainsi que celles résultant d'un traitement d'échange avec des cations des terres rares comme le lanthane sont appropriées comme catalyseurs acides pour l'hydrocraquage des charges pétrolières Les zéolithes peuvent être également soumises à des traitements d'échange avec des cations de métaux des groupes II à VIII de la Classification Périodique pour former des produits appropriés comme catalyseurs de conversion des hydrocarbures Pour leurs applications en tant que catalyseurs, les zéolithes modifiées par échange avec des cations leur conférant des propriétés catalytiques peuvent être utilisées seules ou sous la forme de produits composites résultant du mélange de ces zéolithes modifiées avec d'autres produits catalytiquement actifs et/ou avec une matrice amorphe telle qu'un gel de silice ou encore un gel mixte de silice et d'un autre oxyde tel que magnésie, alumine, oxyde de titane, oxyde de zirconium, ladite matrice servant à conférer, entre autres, une meilleure stabilité thermique au catalyseur. Les catalyseurs composites associant une ou plusieurs zéolithes catalytiquement actives à une matrice à base de gel de silice ou de gel mixte de silice et d'un autre oxyde sont particulièrement appropriés pour les opérations en lit mobile ou en lit fluidisé car ils peuvent être façonnés aisément, par exemple par séchage par pulvérisation d'une suspension aqueuse des ingrédients les composant, en grains ayant les dimensions requises pour ces opérations. Les exemples suivants sont donnés à titre non limitatif pour illustrer l'invention. Dans ces exemples, les quantités et pourcentages sont donnés en poids sauf indication contraire. EXEMPLE 1: On prépare tout d'abord un gel aluminosilicate en opérant comme suit dans un récipient de capacité appropriée, le contenu dudit récipient étant maintenu sous agitation pendant toute la durée de l'opération. Dans le récipient on introduisait 16,2 g d'eau, 1,2 g de soude Na OH et, après dissolution de la soude, 3,23 g d'agent structurant consistant en tris ( 3,6 - dioxaheptyl) amine (TDA-1) (ARDRICH Chemie 95 %) Après dissolution totale, on ajoutait au contenu du récipient 1,82 g partie d'aluminate de sodium (Carlo Erba) renfermant 56 % d'A 1203 et 37 % de Na 2 O. Après dissolution de l'aluminate, on introduisait alors dans le récipient 15 g d'une suspension colloïdale de silice (Cecasol 40) renfermant 40 % de Si O 2 et 60 % d'eau. On obtenait ainsi un gel d'aluminosilicate dont la composition molaire, rapportée à une mole d'A 1203 était la suivante: Si O 2; 1 A 1203; 2,6 Na 2 O; 1 "TDA-1 "; 140 H 20 Le gel obtenu était soumis à un murissement long à température ambiante pendant 7 jours dans un récipient fermé Le PH du mélange réactionnel est de 13 Le gel mûri était ensuite placé dans un autoclave et maintenu à 100 OC dans ce dernier pendant 8 jours pour former un produit cristallisé Après cristallisation le p H final est de 12. Les cristaux obtenus étaient séparés du milieu réactionnel par filtration, puis lavés à l'eau distillée jusqu'à faible basicité (p H inférieur à 9) des eaux de lavage et enfin séchés à environ 800 C dans une étuve. Les cristaux séchés étaient ensuite calcinés à 5000 C pendant 4 heures afin d'éliminer les molécules de l'agent structurant utilisé et d'obtenir la zéolithe. Avant calcination, le produit cristallisé présente un diagramme de diffraction des rayons X comparable à celui donné dans le tableau II, ledit produit présentant en outre un rapport Si: Al égal à 3,7 et renfermant dans ses micropores de molécules d'eau et des molécules d'agent structurant Les espèces occluses dans les micropores de la zéolithe (eau et agent structurant) représentent 21 % du précurseur zéolithique. La zéolithe formée par calcination du produit cristallisé ci-dessus présente un diagramme de diffraction des rayons X comparable à celui donné dans le tableau I. La formule trouvée pour cette zéolithe, ramenée à une maille cubique de 192 tétraèdres, s'écrit à l'état anhydre + ai 40,8- ,8 Na l(Si 02) 15 l,2 (Al O 2)4048- EXEMPLE 2 Cet exemple illustre la possibilité d'obtenir le précuseur zéolithique avec une durée de vieillissement de l'ordre de 24 heures.25 La composition molaire du milieu réactionnel est la suivante: Si O 2; 1 A 1203; 2,6 Na 2 O; 1 TDA-1; 140 H 20 Après mûrissement ( 24 H) la préparation est placée dans le même type d'autoclave que celui décrit dans l'exemple 1.30 Le p H initial est de 13, la durée et la température de réaction sont respectivement de 7 jours et 100 @ C. Après réaction (p H final 12 >, le produit est récupéré par filtration, lavé, puis séché à l'étuve à 80 C Son spectre35 de diffraction des rayons X est comparable à celui du Tableau II La détermination du paramètre de maille = 24,601 a) conduit à un rapport Si/Al de charpente de 3,7 La perte de masse obtenue par thermogravimétrie est de ,6 %. EXEMPLE 3 On opère comme indiqué dans l'exemple 1 avec toutefois une teneur en NA 20 inférieure. Le gel alumiinosilicate, avant mûrissement a la composition molaire suivante rapportée à une mole d'A 1203: 10 Si O 2; 1 A 1203; 2,4 Na 2 O; 1 TDA-1; 140 H 20 (fraction engagée 1/100). La durée de mûrissement est de 7 jours La température et la durée de réaction sont respectivement de 100 C et 14 jours. Le diagramme de diffraction des rayons X du produit est semblable à celui donné dans le tableau II Toutefois, le taux de cristallinité n'est que de 60 % Les cristaux de zéolithe ont une dimension comprise entre 1 et 3 micromètre. EXEMPLE 4 Cet exemple est similaire à l'exemple 3 Il en diffère toutefois par les paramètres suivants: durée de vieillissement 24 heures à 25 C température de réaction 1150 C durée de réaction 50 jours La préparation placée dans un autoclave revêtu d'une chemise en polytétrafluoroéthylène est ensuite portée à la température de réaction pendant la durée nécessaire à la cristallisation. Le solide receuilli présente un diagramme de diffraction des rayons X similaire à celui du tableau II Le taux de cristallinité dans ce cas est de l'ordre de 95 %. Le rapport, Si/Al du solide déterminé par analyse chimique = 3,8 EXEMPLE 5 Cet exemple illustre la possibilité d'utiliser des germes d'une préparation précédente dans le milieu réactionnel, ce qui permet de diminuer sensiblement la durée de synthèse. La composition molaire est la suivante: Sio 2;; 1 A 1203; 2,6 Na 20; 1 TDA-1; 140 H 20 Le mélange renferme 2 % poids de germes de la zéolithe de l'exemple 1 par rapport à la masse de sio 2. Le protocole de synthèse est analogue à celui de l'exemple 1 Le mûrissement est de 48 heures et la durée ainsi que la température de réaction sont de 4,5 jours et 115 C. Le solide recueilli après lavage puis séchage à 80 C possède un diagramme de diffraction des rayons X caractéristique du précurseur zéolithique de la faujasite (tableau II) Le taux de cristallinité est voisin de 98 %. Le rapport Si/Al du solide déterminé par RMN 29 Si est de 3,7. REVENDICATIONS 1 Procédé de préparation de zéolithes à charpente aluminosilicate appartenant à la famille structurale de la faujasite et présentant un rapport Si:Al supérieur à 1 et pouvant dépasser 3, ledit procédé étant du type dans lequel on réalise tout d'abord un mélange réactionnel ayant un p H supérieur à 10 et renfermant de l'eau, une source de silicium tétravalent, une source d'aluminium trivalent, une source d'ions hydroxydes sous la forme d'une base forte et un agent structurant ST de manière à produire un gel aluminosilicate ayant la composition voulue pour permettre sa cristallisation en un composé de la famille structurale de la faujasite, puis on maintient le gel obtenu à une température au plus égale à 1500 C et sous une pression au moins égale à la pression autogène du mélange constitué par ledit gel pendant une durée suffisante pour effectuer la cristallisation de ce gel en un précurseur de la zéolithe consistant en la zéolithe emprisonnant l'agent structurant ST dans ses cavités et l'on soumet ledit précurseur à une calcination pour détruire ledit agent structurant et produire la zéolithe, et se caractérisant en ce que l'agent structurant ST consiste en au moins un composé choisi parmi les polyoxaalkyl et/ou polyoxaarylamines de formule générale: H( 3 _y)N l (Cm H 2 m-1 X 0)n R 3 y (I) dans laquelle X désigne un atome d'hydrogène, un radical -OH ou un groupement alkyle ou aryle, qui peut être différent d'un motif à l'autre, R représente un atome d'hydrogène ou un radical alkyle en Ci à C 3, et qui peut être différent d'une chaine à 1 'autre,m est égale à 2 ou 3 et peut être différent d'un motif à l'autre, N est un nombre allant de 1 à 4 et y un nombre allant de 1 à 3. 2 Procédé selon la revendication 1, caractérisé en ce que la quantité d'agent structurant ST dans le mélange réactionnel destiné à former le gel est telle que le rapport molaire ST:Al III aille de 0,4 à 4 et de préfé- rence de 0,5 à 3. 3 Procédé selon la revendication 1 ou 2, caractérisé en ce que les ingrédients constituant le mélange réac- tionnel donnant naissance au gel aluminosilicate sont utilisés en quantités telles que ledit gel ait, en termes de rapports molaires, une composition telle que Si IV: Al III = 2 à 20, OH-: Al III = 2 à 12, ST: Al III = 0,4 à 4 et H 20: Al III = 40 à 200. 4 Procédé selon la revendication 3, caractérisé en ce que ladite composition est telle que Si IV: Al III = 4 à 10, OH-: Al III = 3 à 10, ST:Al III = 0,5 à 3 et H 20: Al III= et 150. Procédé selon l'une des revendications 1 à 4, carac- térisé en ce que l'agent structurant ST consiste en au moins un composé choisi dans le groupe formé par (CH 3- 0-CH 2 CH 2-9-CH 2 CH 2)3 N, (C 2 H 50-CH 2 CH 2-O-CH 2 CH 2)3 N, (CH 3 o(C 6 H 4)-O-CH 2 CH 2-O-CH 2 CH 2)3 N, (CH 3-O-CH 2-CH 2-O- CH 2 CH 2)2 NH, (C 2 H 50-CH 2 CH 2-o-CH 2 CH 2)2 NH. 6 Procédé selon l'une des revendications 1 à 5, carac- térisé en ce que la source de silicium tétravalent est choisie dans le groupe constitué par les silices finement divisées sous la forme d'hydrogels, d'aérogels ou de suspensions colloïdales, les silicates hydroso- lubles tels que les silicates alcalins comme le sili- cate de sodium, et les esters siliciques hydrolysables tels que les orthosilicates de tétraalcoyles de formule Si(OR)4 dans laquelle R désigne un radical alcoyle en C 1 à C 4. 7 Procédé selon l'une des revendications 1 à 6, caracté- risé en ce que la source d'aluminium trivalent est choisie dans le groupe constitué par les sels d'aluminium, les oxydes et hydroxyoxydes d'aluminium, les aluminates et notamment les aluminates alcalins tels que l'aluminate de sodium, et les esters d'alu- minium tels que les aluminium trialcoxydes de formule Al (OR)3 dans laquelle R est un radical alcoyle en C 1 à C 4. 8 Procédé selon l'une des revendications 1 à 7, carac- térisé en ce que la source d'ions hydroxydes est choisie dans le groupe formé par les hydroxydes des métaux alcalins du groupe IA de la Classification Périodique des Eléments, les hydroxydes des métaux alcalinoterreux Ca, Sr et Ba et les bases fortes organiques. 9 Procédé selon l'une des revendications 1 à 8, carac- térisé en ce que le mélange réactionnel renferme des cations Mn+ d'au moins un métal M, de valence n, autre que les métaux dont les hydroxydes sont des bases fortes, en quantité globale telle que le rapport molaire Mn+: A 1 III dans ledit mélange soit au plus égal à 0,4 et de préférence au plus égal à 0,3. 10 Procédé selon l'une des revendications 1 à 9, caracté- risé en ce qu'avant de procéder à la cristallisation du gel, on ajoute au milieu réactionnel destiné à former ledit gel des germes de cristallisation en quantité allant de 0,1 % à 10 % en poids dudit milieu réactionnel, lesdits germes de cristallisation étant notamment produits par broyage d'une zéolithe de même nature que la phase cristalline à produire. 11 Procédé selon l'une des revendications 1 à 10, caracté- risé en ce qu'avant de procéder à la cristallisation du gel, on soumet ledit gel à un mûrissement, dans une enceinte fermée, à une température inférieure à la température de cristallisation pendant une durée allant d'environ 6 heures à environ 8 jours. 12 Procédé selon l'une des revendications 1 à 11, caracté- risé en ce que la cristallisation du gel aluminosili- cate, avec ou sans germe, est réalisée en maintenant ledit gel à une température allant de 900 C à 1200 C pendant une durée comprise entre 2 heures et 30 jours. 13 Procédé selon l'une des revendications 1 à 12, caractérisé en ce que la calcination du précurseur de la zéolithe est réalisée à une température supérieure à 300 C et de préférence comprise entre 4000 C et 7000 C. 14 Précurseurs de zéolithes à charpente aluminosilicate appartenant à la famille structurale de la faujasite consistant en aluminosilicates ayant un rapport Si:Al supérieur à 1 et pouvant dépasser 3 et qui, d'une part, présentent une structure de symétrie cubique comparable à celle de la faujasite et d'autre part, possèdent des cavités ou des canaux emprisonnant des molécules d'au moins un agent structurant ST, caractérisés en ce que l'agent structurant appartient au groupe formé par les polyoxyalkyl et/ou polyoxyarylamines de formule générale: H( 3 _y)N l(Cm H 2 m- 1 X O)n R 3 y (I) dans laquelle X désigne un atome d'hydrogène, un radical -OH ou un groupement alkyle ou aryle et qui peut être différent d'un motif à l'autre, R représente un atome d'hydrogène ou un radical alkyle en Ci à C 3, et qui peut être différent d'une chaine à l'autre, m est égal à 2 ou 3 et peut être différent d'un motif à l'autre, n est un nombre allant de 1 à 4 et y un nombre allant de 1 à 3. 15 Précurseurs selon la revendication 14, caractérisés en ce que l'agent structurant ST est choisi dans le groupe formé par CH 30 CH 2 CH 20 CH 2 CH 2)3 N,(C 2 H 5-O- CH 2 CH 20 CH 2 CH 2)3 N, (CH 3 o(C 6 H 4)-O-CH 2 CH 20 CH 2 CH 2)3 N, (CH 3- O-CH 2 CH 2-O-CH 2 CH 2)2 NH, (C 2 H 5-O-CH 2 CH 2-O-CH 2 CH 2)2 NH. 16 Précurseurs selon la revendication 14 ou 15, caractérisés en ce qu'ils présentent un diagramme de diffraction des rayons X comparable à celui qui est défini dans le tableau II de la description. 17 Application des précurseurs selon l'une des revendi- cations 14 à 16 à la production, par calcination desdits précurseurs, de zéolithes à charpente alumino- silicate appartenant à famille structurale de la faujasite et présentant un rapport Si:Al supérieur à 1 et pouvant dépasser 3, et, d'autre part, une structure de symétrie cubique comparable à celle de la faujasite, lesdites zéolithes étant notamment utilisables, directement ou après échange de cations, comme adsorbants ou comme composants de catalyseurs. 18 Application selon la revendication 17, caractérisée en ce que les zéolithes obtenues par calcination des précurseurs présentent une valeur du paramètre a de la maille cubique comprise entre 2,4 et 2,5 nm, ont un diagramme de diffraction des rayons X comparable à celui donné dans le tableau I de la description et répondent à une formule qui, ramenée à une maille de la structure cubique, s'écrit (v q+) (w Mn+) (i 29- (V Mq+) (W M+) (sio 22 X (z H 20) et dans laquelle-Mq+ désigne un cation q-valent d'un métal du groupe IA de la Classification Périodique des Eléments (q=l) ou d'un métal alcalinoterreux choisi parmi Ca, Sr et Ba (q= 2) ou un cations monovalent azoté (q=l), Mn+ représente un cation d'au moins un métal M de valence N autre qu'un cation Mq+ et x, z, v et W sont des nombres tels que 34 0 q n